(57)【要約】  セメント組成物が、少なくとも１種のセメント質及び／又はポゾラン材料及び少なくとも１種の脱糖糖蜜を含有する。セメント組成物の製造方法は、水、少なくとも１種のセメント質及び／又はポゾラン材料及び少なくとも１種の脱糖糖蜜の混合物を形成することを含む。セメント組成物用の混合物は、（ｉ）少なくとも１種の脱糖糖蜜；及び（ｉｉ）少なくとも１種のアルカノールアミン及び／又は少なくとも１種のポリヒドロキシアルキルアミンを含有する。【特許請求の範囲】
【請求項１】
少なくとも１種のセメント質及び／又はポゾラン材料及び少なくとも１種の脱糖糖蜜を含むセメント組成物。
【請求項２】
少なくとも１種のセメント質及び／又はポゾラン材料がセメント、フライアッシュ、スラグ、シリカフューム又はメタカオリンのうち少なくとも１種を含む、請求項１に記載のセメント組成物。
【請求項３】
少なくとも１種の脱糖糖蜜が脱糖テンサイ糖蜜、脱糖サトウキビ糖蜜又は大豆糖蜜のうち少なくとも１種を含む、請求項１又は２に記載のセメント組成物。
【請求項４】
少なくとも１種の脱糖糖蜜が、少なくとも１種の脱糖糖蜜の乾燥質量を基準として、有効量の（ｉ）０質量％超から約４５質量％までの糖、又は（ｉｉ）０質量％超から約４０質量％までのスクロースを含有する、請求項１から３までのいずれか１項に記載のセメント組成物。
【請求項５】
少なくとも１種の脱糖糖蜜が、セメント質材料の質量を基準として、（ｉ）約０．００５〜約０．４乾燥質量パーセント、（ｉｉ）約０．０１〜約０．２５乾燥質量パーセント、（ｉｉｉ）約０．０２〜約０．４乾燥質量パーセント、又は（ｉｖ）約０．０２〜約０．２５乾燥質量パーセントの量でセメント組成物中に存在する、請求項１から４までのいずれか１項に記載のセメント組成物。
【請求項６】
少なくとも１種の凝結促進剤及び／又は少なくとも１種の強度向上剤を更に含み、好ましくは少なくとも１種の凝結促進剤及び／又は少なくとも１種の強度向上剤が、添加された水を含まずにセメント質材料の質量を基準として、約０．０００２〜約２質量パーセントの量でセメント組成物中に存在する、請求項１から５までのいずれか１項に記載のセメント組成物。
【請求項７】
少なくとも１種のアルカノールアミン及び／又は少なくとも１種のポリヒドロキシアルキルアミンを更に含み、好ましくは少なくとも１種のアルカノールアミン及び／又は少なくとも１種のポリヒドロキシアルキルアミンが、添加された水を含まずにセメント質材料の質量を基準として、約０．００８〜約０．０１質量パーセントの量でセメント組成物中に存在する、請求項１から６までのいずれか１項に記載のセメント組成物。
【請求項８】
水、少なくとも１種のセメント質及び／又はポゾラン材料、及び少なくとも１種の脱糖糖蜜の混合物を形成することを含む、請求項１から７までのいずれか１項に記載のセメント組成物の製造方法。
【請求項９】
セメント組成物用の混合物であって、（ｉ）少なくとも１種の脱糖糖蜜；及び（ｉｉ）少なくとも１種の追加の活性混合物成分、任意に減水剤、凝結遅延剤、凝結促進剤、強度向上剤、空気排除剤、腐食防止剤、収縮低減剤、粘度改質剤、防水剤、透過性低減剤、アルカリシリカ低下剤、又はそれらの組み合わせのうち少なくとも１種を含む、前記混合物。
【請求項１０】
凝結促進剤及び／又は強度向上剤が少なくとも１種のアルカノールアミン及び／又は少なくとも１種のポリヒドロキシアルキルアミンを含む、請求項９に記載の混合物。
【請求項１１】
少なくとも１種の脱糖糖蜜が脱糖テンサイ糖蜜、脱糖サトウキビ糖蜜又は大豆糖蜜のうち少なくとも１種を含む、請求項９又は１０に記載の混合物。
【請求項１２】
少なくとも１種の脱糖糖蜜が、少なくとも１種の脱糖糖蜜の乾燥質量を基準として、有効量の（ｉ）０質量％超から約４５質量％までの糖、又は（ｉｉ）０質量％超から約４０質量％までのスクロースを含有する、請求項９から１１までのいずれか１項に記載の混合物。
【請求項１３】
少なくとも１種の脱糖糖蜜が、混合物の活性成分の全質量を基準として、約２〜約９８質量パーセント、好ましくは約８〜約６２質量パーセントの量で混合物中に存在する、請求項２７から３１までのいずれか１項に記載の混合物。
【請求項１４】
少なくとも１種のアルカノールアミン及び／又は少なくとも１種のポリヒドロキシアルキルアミンが、混合物の活性成分の全質量を基準として、約０．１〜約２５質量パーセント、好ましくは約０．２〜約１５質量パーセントの量で混合物中に存在する、請求項１０に記載の混合物。
【発明の詳細な説明】
【技術分野】
【０００１】
セメント組成物用の混合物は、広範にわたって変化する配合物であり、多様な目的を達成することが意図されている。通常、混和材としては、セメント組成物に一定の物理的特性を付与する、例えば、これに限定されないが、凝結し始めた組成物の強度を増大させる、組成物の適切な加工性に要求される水の量を減少させる、又は組成物の凝結に要求される時間を変えるための、セメント組成物中に導入される材料が挙げられる。
【０００２】
セメント組成物の産業は、該組成物の製造プロセスを更に効率的にし且つ得られたセメント組成物を改良する新規な混和材を常に求めている。
【０００３】
少なくとも１種の脱糖糖蜜を含む混和材及び／又はセメント組成物が提供される。また、水、少なくとも１種のセメント及び／又はポゾラン材料、及び少なくとも１種の脱糖糖蜜の混合物を形成することを含むセメント組成物の製造方法が提供される。
【０００４】
本願明細書で使用される、「脱糖糖蜜」との用語は、少なくとも１種の、（ｉ）糖を除去するプロセスを受けた糖蜜：又は（ｉｉ）糖蜜の乾燥質量を基準として、約４５質量％以下の糖蜜の全糖含有率を有する糖蜜として定義されている。ある実施態様では、「脱糖糖蜜」は、糖蜜の乾燥質量を基準として、約４０質量％以下の糖蜜のスクロース含有率を有し得る。ある実施態様では、「脱糖糖蜜」は、糖蜜の乾燥質量を基準として、約３５質量％以下のテンサイのスクロース含有率を有し得る。ある実施態様では、「脱糖糖蜜」は、糖蜜の乾燥質量を基準として、３０質量％未満の糖蜜のスクロース含有率を有し得る。ある実施態様では、「脱糖糖蜜」は、製造後に脱糖糖蜜製品に添加される水を除いて、製造された、脱糖糖蜜の全質量を基準として、約４０質量％未満の全含水率を有し得る。ある実施態様では、「脱糖糖蜜」は、糖蜜発酵プロセスの副生物を除外してよい。
【０００５】
脱糖糖蜜は、多くの源、例えば、MidWest Agri-Commodities, San Rafael, California, American Crystal Sugar Company, Hillsboro, North Dakota and Western Sugar Cooperative, Denver, Coloradoから市販されている。本願明細書で使用される、「脱糖」との用語は、「脱糖糖蜜」との正確な用語で使用されない時、材料から糖を除去するためのプロセスの結果を意味する。「乾燥質量」との用語は、材料又は混合物中に存在する水の質量を除いて、材料又は混合物の全質量を意味する。
【０００６】
糖蜜は、多くの糖精製プロセスの副生物であり、糖が原料、例えば、テンサイ又はサトウキビから抽出された後に残る物質が挙げられる。糖蜜は、糖精製プロセスの糖収率を最大化するために、それから追加の糖を抽出するために糖蜜が処理され得る理由で、多量の残留糖を含有し得る。糖蜜が処理された後に残る材料は、時として、一般的に脱糖糖蜜を意味する。しかしながら、上記の「脱糖糖蜜」との用語の定義は、糖蜜から糖を抽出するために使用されたプロセスの副生物を上回って提供される。
【０００７】
糖をテンサイ糖蜜から除去するための非限定例のプロセスは、Mosen Asaid, PhDによるBeet Sugar Handbook（Wiley Interscience, 2007年, 第517頁-第545頁）の第８章に記載された、クロマトグラフィ（「ＭＤＣ」）による糖蜜の脱糖である。ＭＤＣプロセスは、イオン排除クロマトグラフィ技術に基づいてよい。ＭＤＣプロセスは、イオン性化合物の排除又は除去及び非イオン性化合物の含有又は吸収に基づいて作用する。ＭＤＣプロセスは、非スクロースフラクション（ラフィネート）からスクロースフラクション（又は抽出物）を分離するだけでなく、他の価値のある糖蜜の成分、例えば、ベタインも回収する多成分プロセスである。
【０００８】
手短に言えば、ＭＤＣプロセスの工程は、以下を含む：（１）糖蜜を６０％〜７０％の乾燥固体まで水で希釈する工程；（２）希釈された糖蜜を、懸濁した固体を除去するために濾過する工程；（３）濾過した希釈糖蜜を加熱する工程；（４）希釈糖蜜を脱気する工程；（５）脱気された希釈糖蜜を分配器を通してナトリウム又はカリウムの形で詰め込まれた樹脂を含有するセパレータに供給する工程；及び（６）樹脂によって捕捉された生成物を除去するためのセパレータを溶離する工程。供給物が樹脂を通過すると、樹脂に付着した非イオン性物質（主にスクロース）とイオン性物質（主に非スクロース）が樹脂床を動き続ける。非イオン性化合物のフラクション（ラフィネート）が最初に回収されて、追加のプロセス後に脱糖糖蜜になる。次に、追加の糖を生成するために、溶離水がスクロースと他の非イオン性成分を樹脂から除去する。
【０００９】
サトウキビ糖蜜から糖を除去する方法の非限定例は、擬似移動床式クロマトグラフィ（「ＳＭＢクロマトグラフィ」）であり、Ｈ．Ｎ．Ｐ．Ｓｔｏｌｚ及びＰ．Ｉ．Ｂｅｋｋｅｒによって"Enhancement of Sugar Production Part 2: Chromatographic Separation of Sugarcane Molasses"（Proc S Afr Sug Technol Ass (2001年) 75, 第351頁〜第357頁）に記載されている。ＳＭＢクロマトグラフィプロセスは、サトウキビ糖蜜の効率的な分離を確実にするために追加の測定を行う、上記のＭＤＣプロセスに類似している。
【００１０】
上記の脱糖糖蜜の定義に入るそれらの材料は、通常、（しかしながら、必要ではない）糖又は他の農産物の精製法の廃棄物である。この理由で、脱糖糖蜜は、従来のセメント組成物の混合物の他の成分よりも生産に費用がかからない。驚くことに、当該の脱糖糖蜜は、従来の混和材、例えば、従来の減水混和材によってもたらされる利益に相当する又はそれらを超える利益をセメント組成物にもたらす。
【００１１】
ある実施態様では、少なくとも１種のセメント及び／又はポゾラン材料及び少なくとも１種の脱糖糖蜜を含むセメント組成物が提供される。例えば、セメント組成物は、少なくとも１種の脱糖糖蜜を含む混和材を含有し得る。セメント及び／又はポゾラン材料は、セメント、フライアッシュ、スラグ、例えば、高炉スラグ、シリカフューム又はメタカオリンのうち少なくとも１種を含み得る。セメントは、ポルトランドセメント、アルミン酸カルシウムセメント、リン酸マグネシウムセメント、リン酸マグネシウムカリウムセメント、カルシウムスルホアルミネートセメント、石膏ベースセメント、又は任意の他の好適な水硬性結合剤であってよい。
【００１２】
ある実施態様では、少なくとも１種の脱糖糖蜜は、少なくとも１種の脱糖テンサイ糖蜜、脱糖サトウキビ糖蜜、又は大豆糖蜜（脱糖されてもされなくてもよい）を含み得る。セメント組成物に添加された、当該脱糖糖蜜は、単独で又は他の材料と組み合わせて、セメント組成物中で減水剤（分散剤又は可塑剤とも呼ばれる）、凝結遅延剤、空気連行剤、及び／又は強度向上剤として作用し得る。
【００１３】
脱糖糖蜜は、通常、液体材料として入手可能であるが、本発明の組成物及び方法による用途のために乾燥されてよい。ある実施態様では、少なくとも１種の脱糖糖蜜は、少なくとも１種の脱糖糖蜜の乾燥質量を基準として、０質量％超から約４５質量％までの有効量の糖を含有し得る。更なる実施態様では、少なくとも１種の脱糖糖蜜は、少なくとも１種の脱糖糖蜜の乾燥質量を基準として、０質量％超から約４０質量％までの有効量のスクロースを含有し得る。
【００１４】
脱糖テンサイ糖蜜は、材料の値を低下させ、食用に向いていないので、当該セメント組成物、混和剤及び方法での使用にとって望ましい生成物である。市販の脱糖テンサイ糖蜜の試料を分析して以下の組成を有することが測定された（パーセンテージは試料の全質量を基準とした質量％である）：
【表１】
2014520062.tif 000002
【００１５】
分析された脱糖テンサイ糖蜜は、本発明の主題の範囲を何らか制限するものと解釈されるべきではない。脱糖テンサイ糖蜜は、本組成物及び方法によって利用され得る、単なる可能な脱糖糖蜜の一例にすぎない。更に、脱糖テンサイ糖蜜の組成は幅広く変化し得る。幾つかの脱糖テンサイ糖蜜は、表Ａに示された範囲内に入る成分を全く含有しない。表Ａは例示的な目的のみを提供する。
【００１６】
当該脱糖糖蜜は、多くの従来のセメント組成物成分又は混和剤のいずれかと組み合わせてよく、例えば、これらに限定されないが、分散剤、空気連行剤、アグリゲート、ポゾラン、充填剤、凝結及び強度促進剤／強化剤、凝結遅延剤、減水剤、腐食防止剤、湿潤剤、水溶性ポリマー、レオロジー改質剤、撥水剤、繊維、防湿混合物、透過性低減剤（permeability reducer）、ポンプ助剤、殺真菌混和剤、殺菌混和剤、殺虫混和剤、微粉砕鉱物混和剤、アルカリ反応性還元剤、結合混和剤、収縮低減混和剤、及びセメント組成物の特性に悪影響を与えない他の任意の成分又は混和剤が挙げられる。セメント組成物は、それぞれ上記の材料のうちの１つを含有する必要はない。
【００１７】
様々な実施態様では、分散剤は、従来の減水剤、例えば、リグノスルホネート、メラミンスルホネート樹脂、スルホン化メラミンホルムアルデヒド縮合物、スルホン化メラミンスルホネート縮合物の塩、ベータナフタレンスルホネート、ナフタレンスルホネートホルムアルデヒド縮合物樹脂、スルホネートナフタレンスルホネート縮合物の塩、又は尿素ホルムアルデヒドベースの分散剤；又は、ポリカルボキシレート、ポリアスパルテート、又はオリゴマー分散剤のうち少なくとも１つであってよい。
【００１８】
様々な実施態様では、収縮低減剤は、ジオール、エチレングリコール、プロピレングリコール、ポリエチレングリコール、及び／又はポリプロピレングリコールを含んでよい。
【００１９】
様々な実施態様では、凝結及び強度促進剤／増加剤は、硝酸塩、塩化物、チオシアン酸塩、第１級アミン、第２級アミン、第３級アミン、アルカノールアミン又はポリヒドロキシアルキルアミンのうち少なくとも１つを含んでよい。好適なアルカノールアミン及びポリヒドロキシアルキルアミンの例としては、トリエタノールアミン、トリ−（ヒドロキシエチル）エチレンジアミン、及びトリイソプロピルアミンが挙げられるが、これらに限定されない。
【００２０】
様々な実施態様では、微細なアグリゲートを含むモルタル、及び粗いアグリゲートも含むモルタルを提供するために、アグリゲートがセメント配合物に含まれてよい。微細なアグリゲートは、ほぼ完全に４番の篩い（ＡＳＴＭ  Ｃ１２５及びＡＳＴＭ  Ｃ３３）を通過する材料、例えば、シリカ砂である。粗いアグリゲートは、大部分が４番の篩い（ＡＳＴＭ  Ｃ１２５及びＡＳＴＭ  Ｃ３３）に保持される材料、例えば、シリカ、石英、粉砕した大理石、ガラス球、花崗岩、石灰石、方解石、長石、沖積砂、砂又は任意の他の耐久性アグリゲート、及びそれらの混合物である。
【００２１】
セメント組成物用の充填剤としては、意図する用途に応じて、アグリゲート、砂、石、砂利、ポゾラン、微粉砕材料、例えば、粗石英、石灰石粉末、繊維などが挙げられるが、これらに限定されない。非限定例として、石は、岩石流、石灰石、花崗岩、砂岩、褐色砂岩、礫岩、方解石、白雲石、大理石、蛇紋石、トラバーチン、粘板岩、敷石砂岩、片麻岩、珪岩質砂岩、珪岩及びそれらの組み合わせを含んでよい。
【００２２】
ポゾランは、セメント値を殆ど又は全く有しないが、水の存在下で且つ微粉砕形態で、ポルトランドセメントの水和の間に生成される水酸化カルシウムと化学的に反応して、セメント質の特性を有する材料を形成するケイ質又はアルミノシリカ質（aluminosiliceous）の材料である。ケイ藻土、オパール質のチャート(opaline chert)、白土、頁岩、フライアッシュ、スラグ、例えば、高炉スラグ、シリカフューム、メタカオリン、凝灰岩及び軽石は、公知のポゾランの一部である。ある粉砕高炉スラグ及び高カルシウムフライアッシュは、ポゾラン及びセメント質の特性の両方を有する。天然ポゾランとは、天然に存在するポゾラン、例えば、凝灰岩、軽石、火山土、珪藻土、オパール質のチャート(opaline chert)、及び幾つかの頁岩を定義するために使用される当該技術分野の用語である。フライアッシュはＡＳＴＭ  Ｃ６１８に定義されている。
【００２３】
使用される場合、シリカフュームは、圧縮されていないか又は部分的に圧縮されるか又はスラリーとして添加されてよい。シリカフュームは、更にセメント結合剤の水和副生物と反応し、これは増大した強度の完成品を提供し且つ完成品の浸透性を低下させ得る。
【００２４】
ある実施態様では、少なくとも１種の脱糖糖蜜は、セメント質材料の質量を基準として、約０．００５〜約０．４乾燥質量パーセントの量でセメント組成物中に存在し得る。ある実施態様では、少なくとも１種の脱糖糖蜜は、セメント質材料の質量を基準として、約０．０１〜約０．２５乾燥質量パーセントの量でセメント組成物中に存在し得る。ある実施態様では、少なくとも１種の脱糖糖蜜が、セメント質材料の質量を基準として、約０．０２〜約０．４乾燥質量パーセントの量でセメント組成物中に存在し得る。ある実施態様では、少なくとも１種の脱糖糖蜜が、セメント質材料の質量を基準として、約０．０２〜約０．２５乾燥質量パーセントの量でセメント組成物中に存在し得る。本願明細書で使用される、添付の特許請求の範囲に含まれる、「セメント質材料の質量を基準として」とは、セメント組成物中に存在する全てのセメント質及び／又はポゾラン材料の全乾燥質量を意味する。
【００２５】
セメント質材料の質量を基準として、約０．００５〜約０．２５乾燥質量パーセントの量で、セメント組成物に添加される場合、少なくとも１種の脱糖糖蜜は減水剤として作用し得る。セメント質材料の質量を基準として、約０．０２〜約０．４乾燥質量パーセントの量で、セメント組成物に添加される場合、少なくとも１種の脱糖糖蜜は凝結時間遅延剤として作用し得る。セメント質材料の質量を基準として、約０．０２〜約０．２５乾燥質量パーセントの量で、セメント組成物に添加される場合、少なくとも１種の脱糖糖蜜は、減水剤及び凝結時間遅延剤の両方として作用し得る。
【００２６】
ある実施態様では、セメント組成物及び／又はそれらの混合物は、従って少なくとも１種の凝結促進剤及び／又は少なくとも１種の強度向上剤を更に含んでよい。少なくとも１種の凝結促進剤及び／又は少なくとも１種の強度向上剤は、添加された水を含まずにセメント質材料の質量を基準として、約０．０００２〜約２質量パーセントの量でセメント組成物中に存在し得る。本願明細書で使用される語句「添加された水を含まずに」とは、当該材料の質量が、材料の製造の間に要求されない又は生成されない水の質量を含まないことを意味する。
【００２７】
ある実施態様では、セメント組成物及び／又はそれらの混合物は、更に、少なくとも１種のアルカノールアミン及び／又は少なくとも１種のポリヒドロキシアルキルアミンを更に含み得る。少なくとも１種のアルカノールアミン及び／又は少なくとも１種のポリヒドロキシアルキルアミンは、添加された水を含まずにセメント質材料の質量を基準として、約０．００８〜約０．１質量パーセントの量でセメント組成物中に存在し得る。
【００２８】
ある実施態様では、セメント組成物の製造方法であって、水、少なくとも１種のセメント質及び／又はポゾラン材料、及び少なくとも１種の脱糖糖蜜の混合物を形成することを含む、前記製造方法が提供される。脱糖糖蜜は、単独で又は他の任意の材料、例えば、それに限定されないが、他のセメント混合物又は充填剤と組み合わせてセメント組成物に添加され得る。
【００２９】
ある実施態様では、セメント組成物用の混合物であって、（ｉ）少なくとも１種の脱糖糖蜜；及び（ｉｉ）少なくとも１種の追加の活性混合物成分を含む、前記混合物が提供される。追加の活性混合物成分は、脱糖糖蜜がセメント組成物において有し得る活性に悪影響を与えない活性混合物であってよい。追加の活性混合物成分は、減水剤、凝結遅延剤、凝結促進剤、強度向上剤、空気排除剤（air detrainer）、腐食防止剤、収縮低減剤、粘度改質剤、防水剤、透過性低減剤、アルカリシリカ低下剤（alkali silica reducer）、又はそれらの組み合わせのうち少なくとも１種であってよい。
【００３０】
ある実施態様では、凝結促進剤及び／又は強度向上剤は、少なくとも１種のアルカノールアミン及び／又は少なくとも１種のポリヒドロキシアルキルアミンを含む。ある実施態様では、凝結促進剤は、追加的に又は代替的にチオシアン酸塩、硝酸塩又は塩化物のうち少なくとも１種を含み得る。
【００３１】
ある実施態様では、少なくとも１種の脱糖糖蜜は、混合物の活性成分の全質量を基準として、約２〜約９８質量パーセントの量で混合物中に存在し得る。更なる実施態様では、少なくとも１種の脱糖糖蜜は、混合物の活性成分の全質量を基準として、約８〜約６２質量パーセントの量で混合物中に存在し得る。添付の特許請求の範囲に含まれる、本願明細書で使用される水は、混合物の成分を意味する場合、「活性成分」の定義に含まれない。
【００３２】
ある実施態様では、少なくとも１種のアルカノールアミン及び／又は少なくとも１種のポリヒドロキシアルキルアミンは、混合物の活性成分の全質量を基準として、約０．１〜約２５質量パーセントの量で、混合物中に存在する。更なる実施態様では、少なくとも１種のアルカノールアミン及び／又は少なくとも１種のポリヒドロキシアルキルアミンは、混合物の活性成分の全質量を基準として、約０．２〜約１５質量パーセントの量で混合物中に存在する。
【００３３】
以下の実施例は、当該セメント組成物及び／又は混合物を単に更に例示するために記載されている。例示的な実施例は、セメント組成物及び／又は混合物を任意の方法で限定するものであると見なされるべきではない。
【図面の簡単な説明】
【００３４】
【図１】図１は、テンサイ糖蜜及び脱糖テンサイ糖蜜を含有するセメントペーストと比較して混和材を全く含有しないセメントペーストの発熱速度を図示する。
【図２】図２は、脱糖テンサイを含有するセメント組成物と比較してテンサイ糖蜜を含有するセメント組成物の凝結時間を図示する。
【図３】図３は、フライアッシュを含有する試料のセメント組成物のスランプのデータを図示する。
【図４】図４は、フライアッシュを含有する及び含有しない試料セメント組成物の凝結時間のデータを図示する。
【図５】図５は、スラグを含有する試料セメント組成物の圧縮強さのデータを図示する。
【図６】図６は、フライアッシュを含有する及び含有しない試料セメント組成物の圧縮強さのデータを図示する。
【図７】図７は、スラグを含有する及び含有しない試料セメント組成物の圧縮強さのデータを図示する。
【図８】図８は、スラグを含有する及び含有しない試料セメント組成物の圧縮強さのデータを図示する。
【００３５】
図１は、混合物（１０）を含有しない又は示された濃度のテンサイ糖蜜（１２）又は脱糖テンサイ糖蜜（１４）で作られた混合物を含有しないセメントペーストの水和反応からの発熱速度を図示する。混合物（１０）を含有しないペーストに対して、糖密（１２）と脱糖糖蜜（１４）の両方がセメントペーストの水和反応を遅らせた。しかしながら、糖蜜（１２）に対してより多量の脱糖糖蜜（１４）を用いても、水和反応の抑制は、脱糖糖蜜（１４）ではかなり弱かった。
【００３６】
図２は、それぞれのセメント組成物の凝結時間を時間で推定するために、テンサイ糖蜜又は脱糖テンサイ糖蜜を含有する種々のセメント組成物の水和反応の熱量測定を比較する。推定された凝結時間は、１Ｗ／ｋｇの到達水和速度に基づいている。脱糖糖蜜の遅延効果は、糖密よりもかなり弱い。
【００３７】
以下の試料セメント組成物は、以下の表に列記される、種々の混合物を含有するか又は混合物を全く含有しなかった。混合物Ａは脱糖テンサイ糖蜜を含有していた。混合物Ｂはトリエタノールアミンを含有していた。混合物Ｃは、水、脱糖テンサイ糖蜜、及び水を含む混合物の全質量を基準として、約３質量パーセントのトリエタノールアミンを含んでいた。混合物Ｄは、水、脱糖テンサイ糖蜜、及び水を含む、混合物の全質量を基準として、約６質量パーセントのトリエタノールアミンを含んでいた。混合物Ｅは、BASF Construction Chemicals, クリーヴランド、オハイオ州から入手可能な、セメント組成物用のＭＢ−ＡＥ（商標）９０空気連行混合物であった。混合物Ｆは、従来の減水剤混合物を含んでいた。以下の表に列記された混合物の適用量は、全てのセメント質材料の全質量を基準として、質量パーセントで与えられる。
【００３８】
以下に記載された試料のコンクリート組成物は、組成物の種々の物理的な特性を決定するために調製されて試験された。それぞれの試料のスランプは、試料がＡＳＴＭ  Ｃ１４３に従って調製されてから５分後に決定された。それぞれの試料の空気含有率は、試料がＡＳＴＭ  Ｃ２３１に従って調製されてから５分後に決定された。それぞれの試料の初期及び最終凝結時間はＡＳＴＭ  Ｃ４０３に従って決定された。それぞれの試料の圧縮強度は、ＡＳＴＭ  Ｃ３９に従って様々な間隔で決定された。この段落に列記されたＡＳＴＭ標準は、以下に完全に記載されたかのように本願明細書に援用されている。これらの試験の結果を示す錠剤におけるブランクフィールドは、試験が実施されなかったことを示す。
【００３９】
試料１〜４が、表１Ａによる混合物適用量を用いてコンクリート組成物を作り出すためにＩ型ＡＰＣ低アルカリセメントとＦ級フライアッシュを用いて調製された。試料１〜４はそれぞれセメント、フライアッシュ、砂、石及び水を含有した。セメント質材料に対する水の比は、試料１の場合、０．５８であり、試料２〜４の場合、０．５４であった。全ての試料１〜４では、フライアッシュは全セメント質材料の２５％を表し、且つ全アグリゲート（砂及び石）に対する砂の比は０．４４であった。試料１〜４の試験結果を表１Ｂに示す。表１Ｂの試料からのスランプデータを図３に示す。
【表２】
2014520062.tif 000003
【００４０】
試料５〜８を、表２Ａによる混合物の適用量でコンクリート組成物を作り出すためにＩ型ヘラクレス高アルカリセメントとＦ級フライアッシュを用いて調製した。試料５〜８は、それぞれセメント、フライアッシュ、砂、石及び水を含有した。セメント質材料に対する水の比は、試料５の場合、０．５５であり、試料６〜８の場合、０．５４であった。試料５〜８の全てにおいて、フライアッシュは全セメント質材料の２５％を表し、且つ全アグリゲート（砂及び石）に対する砂の比は０．４４であった。試料５〜８の試験結果を表２Ｂに示す。表２Ｂ試料からのスランプデータを図３に示す。
【表３】
2014520062.tif 000004
【００４１】
図３に示す通り、混合物Ａの脱糖糖蜜は、単独で又は混合物Ｂと組み合わせて、混合物のないセメント組成物に対して改善されたスランプ特性のフライアッシュを含有するセメント組成物をもたらした。
【００４２】
試料９〜１３を、Ｉ型ヘラクレス高アルカリセメント及びＦ級フライアッシュを用いて調製し、表３Ａによる混合物適用量を有するコンクリート組成物を作り出した。試料９〜１３はそれぞれ、セメント、フライアッシュ、砂、石及び水を含有した。セメント質材料に対する水の比は、試料９の場合、０．５９であり、試料１０〜１３の場合、０．５５である。全ての試料９〜１３では、フライアッシュは全セメント質材料の２５％を表し、且つ全アグリゲート（砂及び石）に対する砂の比は０．４４であった。試料９〜１３の試験結果を表３Ｂに示す。
【表４】
2014520062.tif 000005
【００４３】
試料１４〜１８を、Ｉ型ＡＰＣ低アルカリセメント及びＦ級フライアッシュを用いて調製し、表４Ａによる混合物適用量でコンクリート組成物を作り出した。試料１４〜１８はそれぞれ、セメント、フライアッシュ、砂、石及び水を含有した。セメント質材料に対する水の比は、試料１４の場合、０．６０であり、試料１５〜１６の場合、０．５４であり、且つ試料１７〜１８の場合、０．５２であった。全ての試料１４〜１８では、フライアッシュは全セメント質材料の２５％を表し、且つ全アグリゲート（砂及び石）に対する砂の比は０．４４であった。試料１４〜１８の試験結果を表４Ｂに示す。
【表５】
2014520062.tif 000006
【００４４】
試料１９〜２３を、Ｉ型リーハイ中度アルカリセメントを用いて調製し、表５Ａによる混合物適用量でコンクリート組成物を作り出した。試料１９〜２３はそれぞれ、セメント、砂、石及び水を含有した。セメントに対する水の比は、試料１９の場合、０．５６であり、試料２０〜２３の場合、０．５１であった。全ての試料１９〜２３では、全アグリゲート（砂及び石）に対する砂の比は０．４４であり、その際、試料２０〜２３は試料１９よりも約２質量％上回るアグリゲートを有する。試料１９〜２３の試験結果を表５Ｂに示す。表５Ｂ試料からの凝結時間データを図４に示す。
【表６】
2014520062.tif 000007
【００４５】
試料２４〜２８を、Ｉ型リーハイ中度アルカリセメント及びＦ級フライアッシュを用いて調製し、表６Ａによる混合物適用量でコンクリート組成物を作り出した。試料２４〜２８はそれぞれ、セメント、フライアッシュ、砂、石及び水を含有した。セメント質材料に対する水の比は、試料２４の場合、０．５５であり、試料２５〜２６の場合、０．５３であり、試料２７〜２８の場合、０．５２である。全ての試料２４〜２８では、フライアッシュは全セメント質材料の２５％を表し、全アグリゲート（砂及び石）に対する砂の比は０．４４であり、その際、試料２５〜２８は試料２４よりも約２質量％上回るアグリゲートを有する。試料２４〜２８の試験結果を表６Ｂに示す。表６Ｂ試料からの凝結時間データを図４に示す。
【表７】
2014520062.tif 000008
【００４６】
図４に示す通り、単独の又は混合物Ｂと組み合わせた、混合物Ａの脱糖糖蜜は、混合物のないセメント組成物と比較してセメント組成物（フライアッシュを有するもの及び有しないものの両方）の凝結時間を遅らせた。
【００４７】
試料２９〜３６を、Ｉ型リーハイ中度アルカリセメントとスラグを用いて調製し、表７による混合物適用量でコンクリート組成物を作り出した。試料２９〜３６はそれぞれ、セメント、スラグ、砂、石及び水を含有した。セメント質材料に対する水の比は、試料２９の場合、０．５８であり且つ試料３０〜３６の場合、０．５４であった。全ての試料２９〜３６では、スラグは全セメント質材料の５０％を表し、全アグリゲート（砂及び石）に対する砂の比は０．４３であり、その際、試料３０〜３６は試料２９よりも約２％上回るアグリゲートを有していた。試料２９〜３６の試験結果も表７に示す。表７試料からの圧縮強さのデータを図５に示す。
【表８】
2014520062.tif 000009
【００４８】
図５に示す通り、単独の又は混合物Ｂと組み合わせた、混合物Ａの脱糖糖蜜は、混合物のない類似のセメント組成物と比較してスラグを含有するセメント組成物の圧縮強さを増大させた。
【００４９】
試料３７〜４１を、Ｉ型リーハイ中度アルカリセメントを用いて調製し、表８Ａによる混合物適用量でコンクリート組成物を作り出した。試料３７〜４１はそれぞれ、セメント、砂、石及び水を含有した。セメントに対する水の比は、試料３７の場合、０．５８であり、試料３８〜４１の場合、０．５２であった。全ての試料３７〜４１では、全アグリゲート（砂及び石）に対する砂の比は０．４６であり、その際、試料３８〜４１は試料３７よりも約２質量％上回るアグリゲートを有していた。試料３７〜４１の試験結果を表８Ｂに示す。
【表９】
2014520062.tif 000010
【００５０】
試料４２〜４６を、Ｉ型リーハイ中度アルカリセメントとスラグを用いて調製し、表９Ａによる混合物適用量でコンクリート組成物を作り出した。試料４２〜４６はそれぞれ、セメント、スラグ、砂、石及び水を含有していた。セメント質材料に対する水の比は、試料４２の場合、０．５８であり、試料４３〜４６の場合、０．５３であった。全ての試料４２〜４６では、スラグは全セメント質材料の５０％を表し、従って、全アグリゲート（砂及び石）に対する砂の比は０．４６であり、その際、試料４３〜４６は試料４２よりも約２質量％上回るアグリゲートを有していた。試料４２〜４６の試験結果を表９Ｂに示す。
【表１０】
2014520062.tif 000011
【００５１】
試料４７〜５１を、Ｉ型リーハイ中度アルカリセメントとＦ級フライアッシュを用いて調製し、表１０Ａによる混合物適用量でコンクリート組成物を作り出した。試料４７〜５１はそれぞれ、セメント、フライアッシュ、砂、石及び水を含有していた。セメント質材料に対する水の比は、試料４７の場合、０．５３であり、試料４８〜５１の場合、０．４８であった。全ての試料４７〜５１では、フライアッシュは全セメント質材料の２５％を表し、全アグリゲート（砂及び石）に対する砂の比は０．４４であり、その際、試料４８〜５１は試料４７よりも約２質量％上回るアグリゲートを有していた。試料４８〜５１で使用される混合物Ｃは、異なるテンサイ糖蜜の一括処理から得られた脱糖糖蜜の試料を含有していた。試料４７〜５１の試験結果を表１０Ｂに示す。表１０Ｂ試料からの圧縮強さのデータを図６に示す。
【表１１】
2014520062.tif 000012
【００５２】
試料５２〜５６を、Ｉ型リーハイ中度アルカリセメントを用いて調製し、表１１Ａによる混合物適用量でコンクリート組成物を作り出した。試料５２〜５６はそれぞれ、セメント、砂、石及び水を含有していた。セメントに対する水の比は、試料５２の場合、０．５２であり、試料５３〜５６の場合、０．４８であった。全ての試料５２〜５６では、全アグリゲート（砂及び石）に対する砂の比は０．４４であり、その際、試料５３〜５６は試料５２よりも約２質量％上回るアグリゲートを有していた。試料５３〜５６で使用される混合物Ｃは、異なるテンサイ糖蜜の一括処理から得られた脱糖糖蜜の試料を含有していた。試料５２〜５６の試験結果を表１１Ｂに示す。表１１Ｂからの圧縮強さのデータを図６に示す。
【表１２】
2014520062.tif 000013
【００５３】
図６に示す通り、脱糖糖蜜を含有する混合物Ｃは、混合物のない類似のセメント組成物と比較してセメント組成物（フライアッシュを有するもの及び有しないものの両方）の圧縮強さを増大させた。
【００５４】
試料５７〜６１を、Ｉ型リーハイ中度アルカリセメント及びＦ級フライアッシュを用いて調製し、表１２Ａによる混合物適用量でコンクリート組成物を作り出した。試料５７〜６１はそれぞれ、セメント、フライアッシュ、砂、石及び水を含有していた。セメント質材料に対する水の比は、試料５７の場合、０．５０であり、試料５８〜６１の場合、０．４５であった。全ての試料５７〜６１では、フライアッシュは全セメント質材料の２５％を表し、全アグリゲート（砂及び石）に対する砂の比は０．４２であり、その際、試料５８〜６１は試料５７よりも約３質量％上回るアグリゲートを有していた。試料５８〜６１で使用される混合物Ｃは、異なるテンサイ糖蜜の一括処理から得られた脱糖糖蜜の試料を含有していた。試料５７〜６１の試験結果を表１２Ｂに示す。
【表１３】
2014520062.tif 000014
【００５５】
試料６２〜６６を、Ｉ型リーハイ中度アルカリセメントとＦ級フライアッシュを用いて調製し、表１３Ａによる混合物適用量でコンクリート組成物を作り出した。試料６２〜６６はそれぞれ、セメント、フライアッシュ、砂、石及び水を含有していた。セメント質材料に対する水の比は、試料６２の場合、０．５０であり、試料６３〜６６の場合、０．４７であった。全ての試料６２〜６６では、フライアッシュは全セメント質材料の２５％を表し、全アグリゲート（砂及び石）に対する砂の比は０．４２であり、その際、試料６３〜６６は、試料６２よりも約３質量％上回るアグリゲートを有していた。試料６３〜６６で使用される混合物Ｃは、異なるテンサイ糖蜜の一括処理から得られた脱糖糖蜜の試料を含有していた。試料６２〜６６の試験結果を表１３Ｂに示す。
【表１４】
2014520062.tif 000015
【００５６】
試料６７〜７１を、Ｉ型リーハイ中度アルカリセメントを用いて調製し、表１４Ａによる混合物適用量でコンクリート組成物を作り出した。試料６７〜７１はそれぞれ、セメント、砂、石及び水を含有していた。セメントに対する水の比は、試料６７の場合、０．５１であり、試料６８〜７１の場合、０．４７であった。全ての試料６７〜７１では、全アグリゲート（砂及び石）に対する砂の比は０．４２であり、その際、試料６８〜７１は、試料６７よりも約３質量％上回るアグリゲートを有していた。試料６８〜７１で使用される混合物Ｃは、異なるテンサイ糖蜜の一括処理から得られた脱糖糖蜜の試料を含有していた。試料６７〜７１の試験結果を表１４Ｂに示す。
【表１５】
2014520062.tif 000016
【００５７】
試料７２〜７４を、Ｉ型リーハイ中度アルカリセメントを用いて調製し、表１５Ａによる混合物適用量でコンクリート組成物を作り出した。試料７２〜７４はそれぞれ、セメント、砂、石及び水を含有していた。セメントに対する水の比は、試料７２の場合、０．５１であり、試料７３〜７４の場合、０．４９であった。全ての試料７２〜７４では、全アグリゲート（砂及び石）に対する砂の比は０．４２であり、その際、試料７３〜７４は、試料７２よりも約３質量％上回るアグリゲートを有していた。試料７２〜７４の試験結果を表１５Ｂに示す。表１５Ｂ試料からの圧縮強さのデータを図７に示す。
【表１６】
2014520062.tif 000017
【００５８】
試料７５〜７７を、Ｉ型リーハイ中度アルカリセメントとスラグを用いて調製し、表１６Ａによる混合物適用量でコンクリート組成物を作り出した。試料７５〜７７は、それぞれセメント、スラグ、砂、石及び水を含有していた。セメント質材料に対する水の比は、試料７５の場合、０．５３であり、試料７６〜７７の場合、０．４８であった。全ての試料７５〜７７では、スラグは全セメント質材料の５０％を表した。全アグリゲート（砂及び石）に対する砂の比は、試料７５及び７７の場合、０．４２であり、試料７６の場合、０．４３であった。試料７７は、試料７５よりも約３質量％上回るアグリゲートを有していた。試料７５〜７７の試験結果を表１６Ｂに示す。表１６Ｂ試料からの圧縮強さのデータを図７に示す。
【表１７】
2014520062.tif 000018
【００５９】
図７に示す通り、脱糖糖蜜を含有する混合物Ｃ及びＤは、かかる混合物を含有しない類似のセメント組成物と比較してセメント質材料（スラグを有するもの及び有しないものの両方）の圧縮強さを増大させた。
【００６０】
試料７８〜８２を、Ｉ型リーハイ中度アルカリセメントとスラグを用いて調製し、表１７Ａによる混合物適用量でコンクリート組成物を作り出した。試料７８〜８２はそれぞれ、セメント、スラグ、砂、石及び水を含有していた。セメント質材料に対する水の比は、試料７８の場合、０．５５であり、試料７９〜８２の場合、０．５０であった。全ての試料７８〜８２では、スラグは全セメント質材料の５０％を表し、全アグリゲート（砂及び石）に対する砂の比は０．４２であり、その際、試料７９〜８２は、試料７８よりも約３質量％上回るアグリゲートを有していた。試料７９〜８２で使用される混合物Ｄは、異なるテンサイ糖蜜の一括処理から得られた脱糖糖蜜の試料を含有していた。試料７８〜８２の試験結果を表１７Ｂに示す。表１７Ｂ試料の圧縮強さのデータを図８に示す。
【表１８】
2014520062.tif 000019
【００６１】
試料８３〜８７を、Ｉ型リーハイ中度アルカリセメントを用いて調製し、表１８Ａによる混合物適用量でコンクリート組成物を作り出した。試料８３〜８７はそれぞれ、セメント、砂、石及び水を含有していた。セメントに対する水の比は、試料８３の場合、０．５３であり、試料８４〜８７の場合、０．５０であった。全ての試料８３〜８７では、全アグリゲート（砂及び石）に対する砂の比は０．４２であり、その際、試料８４〜８７は、試料８３よりも約３質量％上回るアグリゲートを有していた。試料８４〜８７で使用される混合物Ｄは、異なるテンサイ糖蜜の一括処理から得られた脱糖糖蜜の試料を含有していた。試料８３〜８７の試験結果を表１８Ｂに示す。表１８Ｂ試料からの圧縮強さのデータを図８に示す。
【表１９】
2014520062.tif 000020
【００６２】
図８に示す通り、脱糖糖蜜を含有する混合物Ｄは、かかる混合物を含有しない類似のセメント組成物と比較して、セメント組成物の圧縮強さを増大させた。
【００６３】
試料８８〜９１を、Ｉ型リーハイ中度アルカリセメント（試料８８〜８９）及びＩ型セーラー（Saylor）高度アルカリセメント（試料９０〜９１）を用いて調製し、表１９Ａによる混合物適用量でコンクリート組成物を作り出した。試料８８〜９１はそれぞれ、セメント、砂、石及び水を含有していた。セメントに対する水の比は、試料８８〜８９の場合、０．５５であり、試料９１〜９１の場合、０．５４であった。全ての試料８８〜９１では、全アグリゲート（砂及び石）に対する砂の比は０．４２であった。試料８８〜９１の試験結果を表１９Ｂに示す。
【表２０】
2014520062.tif 000021
【００６４】
試料９２〜９５を、Ｉ型リーハイ中度アルカリセメント（試料９２〜９３）とＩ型セーラー高度アルカリセメント（試料９４〜９５）を用いて調製し、表２０Ａによる混合物適用量でコンクリート組成物を作り出した。試料９２〜９５はそれぞれ、セメント、フライアッシュ、砂、石及び水を含有していた。全ての試料９２〜９５では、フライアッシュは全セメント質材料の２５％を表した。セメント質材料に対する水の比は、試料９２〜９５の場合、０．５２であった。全アグリゲート（砂及び石）に対する砂の比は、試料９２の場合、０．４５であり、試料９３〜９５の場合、０．４２であった。試料９２〜９５の試験結果を表２０Ｂに示す。
【表２１】
2014520062.tif 000022
【００６５】
試料９６〜９９を、Ｉ型リーハイ中度アルカリセメント（試料９６〜９７）とＩ型ヘラクレス高度アルカリセメント（試料９８〜９９）を用いて調製し、表２１Ａによる混合物適用量でコンクリート組成物を作り出した。試料９６〜９９はそれぞれ、セメント、スラグ、砂、石及び水を含有していた。全ての試料９６〜９９では、スラグは全セメント質材料の５０％を表した。セメント質材料に対する水の比は、試料９６〜９７の場合、０．５６であり、試料９８〜９９の場合、０．５４であった。全アグリゲート（砂及び石）に対する砂の比は、試料９６〜９９の場合、０．４２であった。試料９６〜９９の試験結果を表２１Ｂに示す。
【表２２】
2014520062.tif 000023
【００６６】
試料１００〜１０３を、Ｉ型ヘラクレス高度アルカリセメントを用いて調製し、表２２Ａによる混合物適用量でコンクリート組成物を作り出した。試料１００〜１０３はそれぞれ、セメント、砂、石及び水を含有していた。セメント質材料に対する水の割合は、試料１００〜１０１の場合、０．５６であり、試料１０２の場合、０．５２であった。全アグリゲート（砂及び石）に対する砂の比は、試料１００〜１０３の場合、０．４５であった。試料１００〜１０３の試験結果を表２２Ｂに示す。
【表２３】
2014520062.tif 000024
【００６７】
試料１０４〜１０８を、Ｉ型ＡＰＣ低度アルカリセメントを用いて調製し、表２３Ａによる混合物適用量でコンクリート組成物を作り出した。試料１０４〜１０８はそれぞれ、セメント、フライアッシュ、砂、石及び水を含有していた。全ての試料１０４〜１０８では、フライアッシュは全セメント質材料の２５％を表した。セメント質材料に対する水の比は、試料１０４〜１０８の場合、０．５４であった。全アグリゲート（砂及び石）に対する砂の比は、試料１０４〜１０８の場合、０．４４であった。試料１０４〜１０８の試験結果を表２３Ｂに示す。
【表２４】
2014520062.tif 000025
【００６８】
試料１０９〜１１３を、Ｉ型ヘラクレス高度アルカリセメントを用いて調製し、表２４Ａによる混合物適用量でコンクリート組成物を作り出した。試料１０９〜１１３はそれぞれ、セメント、フライアッシュ、砂、石及び水を含有していた。全ての試料１０９〜１１３では、フライアッシュは、全セメント質材料の２５％を表した。セメント質材料に対する水の比は、試料１０９〜１１３の場合、０．５４であった。全アグリゲート（砂及び石）に対する砂の比は、試料１０９〜１１３の場合、０．４４であった。試料１０９〜１１３の試験結果を表２４Ｂに示す。
【表２５】
2014520062.tif 000026
【００６９】
上に列記された試料で実施された実験結果は、適した廃材、例えば、脱糖糖蜜の使用が、混合物を含有しないセメント組成物と比較した時に改善された結果をもたらし得ることを示す。
【００７０】
第１の実施態様では、セメント組成物は、少なくとも１種のセメント質及び／又はポゾラン材料及び少なくとも１種の脱糖糖蜜を含み得る。
【００７１】
第１の実施態様のセメント組成物は、少なくとも１種のセメント質及び／又はポゾラン材料がセメント、フライアッシュ、スラグ、シリカフューム又はメタカオリンのうち少なくとも１種を含有することを含み得る。
【００７２】
第１又はその後の実施態様のいずれか又は両方のセメント組成物は更に、少なくとも１種の脱糖糖蜜が、脱糖テンサイ糖蜜、脱糖サトウキビ糖蜜又は大豆糖蜜のうち少なくとも１種を含有することを含み得る。
【００７３】
第１又はその後の実施態様のいずれかのセメント組成物は更に、少なくとも１種の脱糖糖蜜が少なくとも１種の脱糖糖蜜の乾燥質量を基準として、０質量％超から約４５質量％までの有効量の糖を含有することを含み得る。
【００７４】
第１又はその後の実施態様のいずれかのセメント組成物は更に、少なくとも１種の脱糖糖蜜が、少なくとも１種の脱糖糖蜜の乾燥質量を基準として、０質量％超から約４０質量％までの有効量のスクロースを含有することを含み得る。
【００７５】
第１又はその後の実施態様のいずれかのセメント組成物は更に、少なくとも１種の脱糖糖蜜が、セメント質材料の質量を基準として、約０．００５〜約０．４乾燥質量パーセントの量でセメント組成物中に存在することを含み得る。少なくとも１種の脱糖糖蜜は、セメント質材料の質量を基準として、約０．０１〜約０．２５乾燥質量パーセントの量でセメント組成物中に存在し得る。少なくとも１種の脱糖糖蜜は、セメント質材料の質量を基準として、約０．０２〜約０．４乾燥質量パーセントの量でセメント組成物中に存在し得る。少なくとも１種の脱糖糖蜜は、セメント質材料の質量を基準として、約０．０２〜約０．２５乾燥質量パーセントの量でセメント組成物中に存在し得る。
【００７６】
第１又はその後の実施態様のいずれかのセメント組成物は更に、少なくとも１種の凝結促進剤及び／又は少なくとも１種の強度向上剤を含み得る。少なくとも１種の凝結促進剤及び／又は少なくとも１種の強度向上剤は、セメント質材料の質量を基準として、添加された水を含まずに約０．０００２〜約２質量パーセントの量でセメント組成物中に存在し得る。
【００７７】
第１又はその後の実施態様のいずれかのセメント組成物は更に、少なくとも１種のアルカノールアミン及び／又は少なくとも１種のポリヒドロキシアルキルアミンを含み得る。少なくとも１種のアルカノールアミン及び／又は少なくとも１種のポリヒドロキシアルキルアミンは、添加された水を含まずにセメント質材料の質量を基準として、約０．００８〜約０．１質量パーセントの量でセメント組成物中に存在し得る。
【００７８】
第２の実施態様では、セメント組成物の製造方法は、水、少なくとも１種のセメント質及び／又はポゾラン材料、及び少なくとも１種の脱糖糖蜜の混合物を形成する工程を含み得る。
【００７９】
第２の実施態様の方法は更に、少なくとも１種のセメント質及び／又はポゾラン材料がセメント、フライアッシュ、スラグ、シリカフューム又はメタカオリンのうち少なくとも１種を含有することを含み得る。
【００８０】
第２又はその後の実施態様のいずれか又は両方の方法は更に、少なくとも１種の脱糖糖蜜が、脱糖テンサイ糖蜜、脱糖サトウキビ糖蜜又は大豆糖蜜のうち少なくとも１種を含有することを含み得る。
【００８１】
第２の又はその後の実施態様のいずれかの方法は更に、少なくとも１種の脱糖糖蜜が、少なくとも１種の脱糖糖蜜の乾燥質量を基準として、０質量％超から約４５質量％までの有効量の糖を含有することを含み得る。
【００８２】
第２の又はその後の実施態様のいずれかの方法は更に、少なくとも１種の脱糖糖蜜が、少なくとも１種の脱糖糖蜜の乾燥質量を基準として、０質量％超から約４０質量％までの有効量のスクロースを含有することを含み得る。
【００８３】
第２の又はその後の実施態様のいずれかの方法は更に、少なくとも１種の脱糖糖蜜が、セメント質材料の質量を基準として、約０．００５〜約０．４乾燥質量パーセントの量でセメント組成物中に存在することを含み得る。少なくとも１種の脱糖糖蜜は、セメント質材料の質量を基準として、約０．０１〜約０．２５乾燥質量パーセントの量でセメント組成物に添加され得る。少なくとも１種の脱糖糖蜜は、セメント質材料の質量を基準として、約０．０２〜約０．４乾燥質量パーセントの量でセメント組成物に添加され得る。少なくとも１種の脱糖糖蜜は、セメント質材料の質量を基準として、約０．０２〜約０．２５乾燥質量パーセントの量でセメント組成物に添加され得る。
【００８４】
第２の又はその後の実施態様のいずれかの方法は更に、少なくとも１種の凝結促進剤及び／又は少なくとも１種の強度向上剤をセメント組成物に、任意に脱糖糖蜜の配合で、添加することを含み得る。少なくとも１種の凝結促進剤及び／又は少なくとも１種の強度向上剤は、セメント組成物に添加されるか又はセメント質材料の質量を基準として、添加された水を含まずに約０．０００２〜約２質量パーセントの量で脱糖糖蜜配合物中に存在してよい。
【００８５】
第２の又はその後の実施態様のいずれかの方法は更に、少なくとも１種のアルカノールアミン及び／又は少なくとも１種のポリヒドロキシアルキルアミンを、任意に脱糖糖蜜を有する配合で、セメント組成物に添加することを含み得る。少なくとも１種のアルカノールアミン及び／又は少なくとも１種のポリヒドロキシアルキルアミンは、セメント組成物に添加されるか又は添加された水を含まずにセメント質材料の質量を基準として、約０．００８〜約０．１質量パーセントの量で脱糖糖蜜配合物中に存在してよい。
【００８６】
第３の実施態様では、セメント組成物用の混合物は、（ｉ）少なくとも１種の脱糖糖蜜；及び（ｉｉ）少なくとも１種の追加の活性混合物成分、任意に減水剤、凝結遅延剤、凝結促進剤、強度向上剤、空気排除剤、腐食防止剤、収縮低減剤、粘度改質剤、防水剤、透過性低減剤、アルカリシリカ低下剤、又はそれらの組み合わせのうち少なくとも１種を含み得る。
【００８７】
第３の実施態様の混合物は更に、凝結促進剤及び／又は強度向上剤が少なくとも１種のアルカノールアミン及び／又は少なくとも１種のポリヒドロキシアルキルアミンを含有することを含み得る。
【００８８】
第３の又はその後の実施態様のいずれか又は両方の混合物が更に、少なくとも１種の脱糖糖蜜が、脱糖テンサイ糖蜜、脱糖サトウキビ糖蜜又は大豆糖蜜のうち少なくとも１種を含有することを含み得る。
【００８９】
第３の又はその後の実施態様のいずれかの混合物は更に、少なくとも１種の脱糖糖蜜が、少なくとも１種の脱糖糖蜜の乾燥質量を基準として、０質量％超から約４５質量％までの有効量の糖を含有することを含み得る。
【００９０】
第３の又はその後の実施態様のいずれかの混合物は更に、少なくとも１種の脱糖糖蜜が少なくとも１種の脱糖糖蜜の質量を基準として、０質量％超から約４０質量％までの有効量のスクロースを含有することを含み得る。
【００９１】
第３の又はその後の実施態様のいずれかの混合物は更に、少なくとも１種の脱糖糖蜜が、混合物の全質量を基準として、約２質量パーセント〜約９８質量パーセントの量で混合物中に存在することを含み得る。少なくとも１種の脱糖糖蜜は、混合物の全質量を基準として、約８〜約６２質量パーセントの量で混合物中に存在し得る。
【００９２】
第３の又はその後の実施態様のいずれかの混合物は更に、少なくとも１種のアルカノールアミン及び／又は少なくとも１種のポリヒドロキシアルキルアミンが、混合物の全質量を基準として、約０．１〜約２５質量パーセントの量で混合物中に存在することを含み得る。少なくとも１種のアルカノールアミン及び／又は少なくとも１種のポリヒドロキシアルキルアミンは、混合物の全質量を基準として、約０．２〜約１５質量パーセントの量で混合物中に存在し得る。
【００９３】
本願明細書に記載された実施態様は、単なる例示であり、当業者は、本発明の趣旨及び範囲を逸脱することなく変更及び改変し得ることが理解されている。全てのかかる変更及び改変は、上記の通り本発明の範囲内に含まれることが意図されている。更に、開示された全ての実施態様は、本発明の多様な実施態様が望ましい結果をもたらすように組み合わされ得るので、必ずしも選択的でなくてもよい。
【図１】
2014520062.tif 000027
【図２】
2014520062.tif 000028
【図３】
2014520062.tif 000029
【図４】
2014520062.tif 000030
【図５】
2014520062.tif 000031
【図６】
2014520062.tif 000032
【図７】
2014520062.tif 000033
【図８】
2014520062.tif 000034
【国際調査報告】
2014520062.tif 000035
2014520062.tif 000036
2014520062.tif 000037